Brevet FR2258166A1 — publié le 19750818

La présente invention concerne un procédé pour assurer l'ondulation ou le décrépage des cheveux. Le décapage ûu l'cndulation des cheveux ont fait l'objet de nombreux travaux sans pour cela que l'on soit arrivé à la mise au point d un traitement qui,tout en étant simple dans Sa mise en oeuvre, se révèle inoffensif pour le cheveu lui-même et pour le cuir chevelu et permette à la fois le décrêpage de certains cheveux bouclés naturellement et l'ondula tion de longue~durée. Tous les traitements connus à ce jour présentent en effet certains inconvénients notables, scît par leur mise en oeuvre longue et fastidieuse, soit par leurs actions chimiques sur le cheveu ou le derme, soit Far les résultats médiocres obtenus. La présente invention concerne l'utilisation de polymères fluorés associés à des polymères d'ester acrylique pour le décrêpage et la mise en plis des cheveux humains ; les produites pclymériques utilisés sont du type de ceux décrits, dans le brevet français n 1 356 923, pour le traitement des fibres naturelles mortes (laine) ou des fibres naturelles (coton) ou des fibres artificielles (polyamides, acryliques; vinyliques eu polyesters) ;; lesdits produits sont soit des mélanges de deux homopolymères l'un étant un polymère fluoré et l'autre un polymère d'ester acrylique, soit un copolymère d'un monomère fluoré avec un monomère d'ester acrylique Les deux monomères utilisables pcur préparer les produits polymères selon l'invention ont pour formule: pur le dérivé fluoré n f de 4 à 18, R : pouvant etre un hydrogère ou un radical alkyle du type méthyle, éthyle. pour l'ester acrylique R1 : radical-alkyle-saturé, à channe droite ou ramifiée de l à 18 atomes de carbone.ou atome d'hydrogène, R2 On peut obtenir un copolymère utilisable selon l'invention en copolymérisant, en émulsion aqueuse, deux des monomères mentionnés ci-dessus de façon que le produit obtenu contienne de 3 à 25 % en poids de motifs provenant d'un monomère fluoré et 97 à 75 % en poids de motifs provenant de l'ester acrylique. On peut également obtenir un produit utilisable selon l'invention en réalisant des latex homopolymères des déux types de monomères ci-dessus mentionnés puis en mélangeant des émulsions aqueuses de ces latex de façon que l'émulsion finale contienne 3 à 25 % en poids de l'homopolymère fluoré et 97 à 75 % en poids de l'homopolymère de l'ester acrylique.Le poids moléculaire du polymère fluoré ou du dérivé non halogéné n'est pas un facteur déterminant car l'on obtient l'action recherchée pour une grande gamme de poids moléculaire pour les deux types de polymère, aussi bien pour le copolymère que pour le mélange des deux polymères. Les polymérisations ou la copolymérisation sont effectuées en émulsion aqueuse en présence d'un émulsionnant tels qu'un laurylsulfate de soude, alkyl naphtalene sulfonate de soude etc., et d'un peroxyde de tertiaire butyle, d'azodiisobutyronitrile, etc., selon le mode opératoire bien connu. On obtient une émulsion de polymère ou du copolymère sous forme d'une émulsion très fine et stable dans le temps. Ainsi, on a préparé une émulsion renfermant 5 % du copolymère, (copolymère-renfermant 20 % du polymère fluoré et 80 Z de polymère non halogène). On a traité après application d'un shampooing, rinçage, égouttage, des mèches de cheveux de 5 g en y vaporisant 2 cm3 de cette émulsion ; les mèches sont séchées après mise en plis ou décrêpage sous un casque de coiffeur pendant 20 à 30 mn. Après ce traitement, les mèches sont exposées dans une atmosphère saturée d'eau à 25 C pendant 24 h, et l'on observe, en passant un peigne, ll-allongement de la mèche. Apres 5 expositions de 24 h et de contrôles entre chaque exposition, l'allongement de la mèche est insignifiant. Par contre, la mèche témoin et la mèche traitée après application d'une laque avaient considérablement allongé et les boucles avaient disparu dès la première exposition de 24 h à l'atmosphère saturée d'humidité. Les mêmes résultats sont obtenus en trempant les mèches traitées, la mèche témoin non traitée, les mèches traitées avec unelaque du commerce, en 5 mn, 5 fois dans l'eau. Oni les laisse sécher, puis on les peigne et on mesure l'allongement. Les cheveux traités au copolymère ou au mélange des deux polymères résistent très bien et ne s'allongent pas. Par contre, la mèche témoin et les deux mèches traitées à la laque commerciale perdent immédiatement leur mise en plis et s'allongent intégralement, alors que après 5 trempages dans l'eau, opération répétée 6 fois , suivie chaque fois par un séchage à l'air, la mise en plis ne subira aucune modification de son aspect bouclé lorsque les cheveux sont traités selon l'invention. On a remarqué cependant que pour certains cheveux le procédé selon l'invention-ne permettait pas l'obtention de résultats satisfaisants il s'agissait des cheveux qui avaient subi des décolorations oxydantes, des colorations avec des colorants d'oxydation ou des permanentes fréquentes. Après examen à l'ultramicroscope, on a pu déterminer que des traitements de ce type avaient pour effet de goafler les cheveux et d'ouvrir les écailles de la cuticule du cheveu pour faciliter la pénétration des produits de traitement. Or de tels cheveux sont rebelles au procédé d'ondulation selon l'in Invention Pour supprimer ces inconvénients, les auteurs, après de nombreuses recherches, onttrouvé que parl'adjonction de polypeptides à l'émulsion de la résine copolymère fluorée ou au mélange du polymère acrylique non halogéné avec le polymere fluoré, on obtenait d'excellents résultats avec 98 X de succès. Les polypeptides peuventkêtre représentés par la formule-suivante cette chaine se termine à l'une des extrémités par une fonction amine et à l'autre par un groupe carboxylique ; R représente des radicaux pouvant exister dans les acides aminés provenant de l'hydrolyse alcaline du collagène animal. Les polypeptides ont une affinité pour le cheveu ; ils colmatent les écailles ouvertes et réalisent un gainage de la tige du cheveu d'où une augmentation de la résistance mécanique et une diminution de la porosité, ce qui apporte encore deux autres avantages, à savoir un toucher soyeux et un aspect plus brillant Les exemples non limitatifs suivants illustrent l'invention. Exemple 1. Par polymérisation en émulsion aqueuse, on a réalisé un copolymère de méthacrylate de l H, 1 H, 2 H, 2 H, heptadécafluorodécyle et de méthacrylate de nzoctyle. Le copolymère contenait 85 parties en poids de motifs provenant du méthacrylate de n-octyle. On a dilué l'émulsion de ce copolymère dans l'eau jusqu'd obtention d'une émulsion ayant une teneur de 5 % en copolymère. On ajoute à cette émulsion 0,4 g, pour 100 g d'émulsion, d9un polypeptide de poids moléculaire 100000. On traite ensuite des cheveux à 19aide de émulsion obtenue ; quel que soit le cheveu traité, la mise en plis s'est révélée excellente. Exemple 2. - On a préparé séparément A) le polymère fluoré par polymérisation de 25 parties méthacrylate de 1H, 1H, 2H, 2H, heptafluoropentyle dans 100 parties d'eau, et B) le polymère de 25 parties de n-heptylméthacrylate dans 100cm3 cm3 d'eau. On obtient deux émulsions; et l'-on mélange une partie de l'émulsion A avec 4 parties de l'émulsion B. Ce mélange renferme donc 20 parties du polymère- fluoré et 80 parties du polymère méthacrylate d'heptyle. Pour obtenir une émulsion à 5 % de matière sèche, on dilue 1 partie de celle ei avec 4 parties d'eau afin d'obtenir une émulsion à 5 % d'extrait sec ; on y ajoute la quantité de polypeptide, d'un poids moléculaire moyen de 75000, voulue de façon à avoir une concentration de 1 I en polypeptide dans l'émulsion. Le traitement de 20 mèches de cheveux très divers a conduit à d'excellents résultats, sans aucun échec, même sur cheveux décolorés REVENDICATIONS 1. Procédé pour l'ondulation ou le décrêpage des cheveux, caractérisé en ce que l'on traite lesdits cheveux à laide d'une émulsion contenant un composé polymérique choisi parmi - les copolymères d'un monomère fluoré de formule dans laquelle n est un nombre compris entre 4 et 18 R est un atome d'hydrogène ou un radical alkyle eF dun monomère de formule dans laquelle R1 est un atome d'hydrogène ou un radical alkyle saturé à channe droite ou ramifiée, ayant de 1 à 18 atomes de carbone, R2 est un atome dthydrogène ou un radical alkyle et les mélanges des homopolymères des monomères (I) et (II). 2.- Procédé selon la revendication 1, caractérisé en ce que le composé polymérique contient de 5 à 25 % en poids de motifs provenant de (I) et de 95 à 75 % en poids de motifs provenant de (Il) 3. Procédé selon lune des revendications l et 2, caractérisé en ce que l'on ajoute à l'émulsion contenant un composé polymérique de 0,5 à 1,5 I d'un polypeptide d'un poids moléculaire compris entre 2000 et 200000.